FR 2944521 A1 20101022 FR 0952567 A 20090420 PROCEDE DE DIMENSIONNEMENT D'UN VITRAGE FEUILLETE ET VITRAGE FEUILLETE La présente invention a trait à un procédé de dimensionnement d'un vitrage feuilleté qui comporte au moins un substrat à fonction verrière et au moins un intercalaire polymérique. L'invention a également trait à un vitrage feuilleté et à un intercalaire polymérique pour un vitrage feuilleté. Au sens de l'invention, un substrat à fonction verrière désigne un substrat en verre et/ou en plastique, où on entend par substrat en plastique un substrat contenant une ou plusieurs substances polymères organiques de haut poids moléculaire. De plus, un intercalaire polymérique est un intercalaire monolithique ou un intercalaire composite constitué par l'assemblage de plusieurs éléments polymériques sous forme de couches, résines ou films. Au sens de l'invention, on entend également par vitrage feuilleté toute structure de vitrage comprenant au moins un substrat à fonction verrière et au moins un intercalaire, y compris une structure comprenant un substrat unique et un intercalaire unique associés entre eux. Les vitrages feuilletés, du fait de leurs bonnes propriétés de résistance mécanique, sont classiquement utilisés pour équiper des véhicules ou des bâtiments. A titre d'exemples, les vitrages feuilletés comprennent les vitrages pour véhicules, notamment automobiles, en particulier les pare-brises, les vitrages de façade de bâtiments ou les modules photovoltaïques, qui comportent au moins un substrat en verre et une ou plusieurs cellules photovoltaïques solidarisées avec le substrat, notamment par l'intermédiaire d'un intercalaire de feuilletage. L'intercalaire d'un vitrage feuilleté joue un rôle primordial pour la résistance mécanique du vitrage. En particulier, lors d'un choc, avant la rupture du verre, l'intercalaire permet avantageusement d'absorber une partie de l'énergie par dissipation visqueuse. De plus, l'intercalaire assure en grande partie le maintien de la structure du vitrage lorsque le verre est totalement fissuré, ce qui permet, grâce à l'adhérence des morceaux de verre sur l'intercalaire et la rétention structurelle de l'assemblage à son support, d'éviter la projection d'éclats de verre et par conséquent la blessure de personnes. L'intercalaire d'un vitrage feuilleté peut également être sélectionné pour présenter, en plus de ses propriétés mécaniques, des propriétés d'isolation acoustique, notamment pour les vitrages feuilletés destinés à équiper des véhicules et des bâtiments, en vue d'atténuer la perception des bruits aériens et/ou solidiens parvenant via le vitrage au sein de l'habitacle. Par exemple, le butyral de polyvinyle (PVB), qui est un intercalaire couramment utilisé pour ses performances mécaniques, peut également assurer au vitrage feuilleté des performances acoustiques lorsque sa composition est bien adaptée. Les vitrages feuilletés de bâtiment et d'automobile doivent satisfaire à des exigences normatives quant à leur résistance mécanique et, en particulier, présenter une bonne résistance aux chocs, qu'il s'agisse de heurts accidentels, de chutes d'objets ou de personnes, ou encore de jets d'objets comme lors d'actes de vandalisme ou d'effraction ou de tirs balistiques. Les vitrages feuilletés doivent remplir des critères de résistance à des chocs mous (classes 1 B1 et 2B2 de la norme EN 12600), ou à des chocs durs (norme R43, norme EN 356). Les vitrages feuilletés fabriqués industriellement sont actuellement formés à partir de substrats et d'intercalaires présentant des épaisseurs standardisées, les performances de résistance mécanique requises étant obtenues par la superposition de plusieurs plis d'intercalaires d'épaisseur standard. Or, un tel mode de fabrication de vitrages feuilletés, avec une épaisseur d'intercalaire qui est un multiple d'une épaisseur connue, conduit bien souvent à un surdimensionnement des vitrages feuilletés. Il en résulte un surcoût et un surpoids de ces vitrages feuilletés. De plus, ce mode de fabrication par superposition de plis d'intercalaires d'épaisseur standard ne permet pas d'ajuster librement la structure des vitrages feuilletés pour améliorer d'autres propriétés des vitrages feuilletés lorsque nécessaires, telles que la transmission lumineuse des assemblages, au niveau d'une ou des faces du laminat. C'est à ces inconvénients qu'entend plus particulièrement remédier l'invention en proposant un procédé de dimensionnement d'un vitrage feuilleté qui garantit que le vitrage feuilleté obtenu est, d'une part, adapté pour résister à des efforts prédéterminés correspondant à des exigences normatives et, d'autre part, présente des épaisseurs de substrat et d'intercalaire optimisées au regard des besoins de résistance mécanique. A cet effet, l'invention a pour objet un procédé de dimensionnement d'un vitrage feuilleté pour qu'il résiste à des efforts prédéterminés, le vitrage feuilleté comportant au moins un substrat à fonction verrière et au moins un intercalaire polymérique, caractérisé en ce qu'il comprend des étapes dans lesquelles : - on identifie un vitrage feuilleté de référence, qui résiste aux efforts prédéterminés et qui comporte un intercalaire de même composition que l'intercalaire du vitrage feuilleté à dimensionner ; - on détermine la résistance à la déchirure de l'intercalaire du vitrage feuilleté de référence, l'épaisseur d'intercalaire du vitrage feuilleté de référence et l'épaisseur de substrat du vitrage feuilleté de référence ; - à l'aide d'un graphique représentatif de la résistance à la déchirure d'intercalaire minimale requise pour qu'un vitrage feuilleté quelconque résiste aux efforts prédéterminés, en fonction de l'épaisseur d'intercalaire du vitrage feuilleté quelconque et/ou de l'épaisseur de substrat du vitrage feuilleté quelconque, on déduit une combinaison de valeurs optimales de l'épaisseur d'intercalaire et de l'épaisseur de substrat qui correspond à une valeur de résistance à la déchirure d'intercalaire minimale requise égale à la résistance à la déchirure de l'intercalaire du vitrage feuilleté de référence ; - on dimensionne le vitrage feuilleté avec une épaisseur choisie d'intercalaire supérieure ou égale à ladite valeur optimale d'épaisseur d'intercalaire et une épaisseur choisie de substrat supérieure ou égale à ladite valeur optimale d'épaisseur de substrat. Selon d'autres caractéristiques avantageuses d'un procédé de dimensionnement conforme à l'invention, prises isolément ou selon toutes les combinaisons techniquement possibles : o On dimensionne le vitrage feuilleté avec une épaisseur choisie de substrat égale à l'épaisseur de substrat du vitrage feuilleté de référence et le procédé comprend des étapes dans lesquelles : - à l'aide d'un graphique représentatif de la résistance à la déchirure d'intercalaire minimale requise pour qu'un vitrage feuilleté quelconque résiste aux efforts prédéterminés, en fonction de l'épaisseur d'intercalaire du vitrage feuilleté quelconque, ce graphique étant établi pour une épaisseur de substrat du vitrage feuilleté quelconque égale à l'épaisseur de substrat dans le vitrage feuilleté de référence, on déduit l'épaisseur d'intercalaire minimale requise qui correspond à une valeur de résistance à la déchirure d'intercalaire minimale requise égale à la résistance à la déchirure de l'intercalaire du vitrage feuilleté de référence ; - on dimensionne le vitrage feuilleté avec une épaisseur choisie d'intercalaire supérieure ou égale à ladite épaisseur d'intercalaire minimale requise et une épaisseur choisie de substrat égale à l'épaisseur de substrat du vitrage feuilleté de référence. o On dimensionne le vitrage feuilleté avec une épaisseur choisie d'intercalaire égale à l'épaisseur d'intercalaire du vitrage feuilleté de référence et le procédé comprend des étapes dans lesquelles : - à l'aide d'un graphique représentatif de la résistance à la déchirure d'intercalaire minimale requise pour qu'un vitrage feuilleté quelconque résiste aux efforts prédéterminés, en fonction de l'épaisseur de substrat du vitrage feuilleté quelconque, ce graphique étant établi pour une épaisseur d'intercalaire du vitrage feuilleté quelconque égale à l'épaisseur d'intercalaire du vitrage feuilleté de référence, on déduit l'épaisseur de substrat minimale requise qui correspond à une valeur de résistance à la déchirure d'intercalaire minimale requise égale à la résistance à la déchirure de l'intercalaire du vitrage feuilleté de référence ; - on dimensionne le vitrage feuilleté avec une épaisseur choisie d'intercalaire égale à l'épaisseur d'intercalaire du vitrage feuilleté de référence et une épaisseur choisie de substrat supérieure ou égale à l'épaisseur de substrat minimale requise. o L'une au moins des épaisseurs choisies est strictement inférieure à l'épaisseur correspondante du vitrage feuilleté de référence. o Préalablement au dimensionnement du vitrage feuilleté pour qu'il résiste aux efforts prédéterminés, on trace le graphique représentatif de la résistance à la déchirure d'intercalaire minimale requise pour qu'un vitrage feuilleté quelconque résiste aux efforts prédéterminés, en fonction de l'épaisseur d'intercalaire du vitrage feuilleté quelconque et/ou de l'épaisseur de substrat du vitrage feuilleté quelconque, à partir d'essais de résistance mécanique réalisés sur des vitrages feuilletés de compositions différentes en termes d'épaisseur d'intercalaire et/ou d'épaisseur de substrat. o Préalablement au dimensionnement du vitrage feuilleté pour qu'il résiste aux efforts prédéterminés, on vérifie que l'adhésion de l'intercalaire du vitrage feuilleté à dimensionner vis-à-vis du substrat de ce vitrage feuilleté est satisfaisante. o On vérifie que l'adhésion de l'intercalaire du vitrage feuilleté à dimensionner vis-à-vis du substrat de ce vitrage feuilleté est satisfaisante en réalisant une torsion d'un échantillon de l'intercalaire solidaire du substrat, en mesurant la force de torsion pour laquelle la dissociation de l'intercalaire avec le substrat est amorcée, en calculant à partir de cette force la contrainte de cisaillement d'adhésion correspondante, et en comparant cette valeur de la contrainte d'adhésion à une plage de valeurs admissibles pour qu'un vitrage feuilleté quelconque résiste aux efforts prédéterminés. o On identifie le vitrage feuilleté de référence qui résiste aux efforts prédéterminés en réalisant un essai de résistance mécanique sur le vitrage feuilleté de référence. o On détermine la résistance à la déchirure de l'intercalaire du vitrage feuilleté de référence par la méthode de Tielking. o Préalablement au dimensionnement du vitrage feuilleté pour qu'il résiste aux efforts prédéterminés, on vérifie que les propriétés d'isolation acoustique de l'intercalaire du vitrage feuilleté à dimensionner sont satisfaisantes. o Les propriétés d'isolation acoustique de l'intercalaire du vitrage feuilleté à dimensionner sont satisfaisantes lorsque l'intercalaire possède un facteur de perte tant supérieur à 0,6 et un module de cisaillement G' inférieur à 2.10' N/m2, pour une température de 20°C et une fréquence de 50 Hz. L'invention a également pour objet un vitrage feuilleté adapté pour résister à des efforts prédéterminés, comportant au moins un substrat à fonction verrière et au moins un intercalaire polymérique, caractérisé en ce que son épaisseur d'intercalaire est supérieure ou égale à une valeur optimale d'épaisseur d'intercalaire, dans une limite de 20% au-dessus de cette valeur optimale, et son épaisseur de substrat est supérieure ou égale à une valeur optimale d'épaisseur de substrat, dans une limite de 20% au-dessus de cette valeur optimale, où la combinaison de valeurs optimales correspond à une valeur de résistance à la déchirure d'intercalaire minimale requise pour qu'un vitrage feuilleté quelconque résiste aux efforts prédéterminés. Selon d'autres caractéristiques avantageuses d'un vitrage feuilleté conforme à l'invention : o Pour une épaisseur de substrat donnée, son épaisseur d'intercalaire est supérieure ou égale à une valeur d'épaisseur d'intercalaire minimale requise, dans une limite de 20% au-dessus de cette valeur, où la combinaison de l'épaisseur de substrat donnée et de l'épaisseur d'intercalaire minimale requise correspond à une valeur de résistance à la déchirure d'intercalaire minimale requise pour qu'un vitrage feuilleté quelconque résiste aux efforts prédéterminés. o Pour une épaisseur d'intercalaire donnée, son épaisseur de substrat est supérieure ou égale à une valeur d'épaisseur de substrat minimale requise, dans une limite de 20% au-dessus de cette valeur, où la combinaison de l'épaisseur d'intercalaire donnée et de l'épaisseur de substrat minimale requise correspond à une valeur de résistance à la déchirure d'intercalaire minimale requise pour qu'un vitrage feuilleté quelconque résiste aux efforts prédéterminés. o Son intercalaire possède un facteur de perte tant supérieur à 0,6 et un module de cisaillement G' inférieur à 2.10' N/m2, pour une température de 20°C et une fréquence de 50 Hz. o Le vitrage feuilleté est adapté pour résister aux efforts correspondant à la classe 1 B1 de la norme EN 12600 et comporte deux substrats en verre d'épaisseur 3 mm et un intercalaire en PVB d'épaisseur e; telle que 0,5 mm e; 0,74 mm disposé de manière solidaire entre les substrats en verre. o Le vitrage feuilleté est adapté pour résister aux efforts correspondant à la classe 2B2 de la norme EN 12600 et comporte deux substrats en verre d'épaisseur 3 mm et un intercalaire en PVB d'épaisseur e; telle que 0,25 mm e; 0,36 mm disposé de manière solidaire entre les substrats en verre. o Le vitrage feuilleté est adapté pour résister aux efforts correspondant à la norme R43 et comporte deux substrats en verre d'épaisseurs respectives egi = 1,8 mm et eg2 = 1,4 mm et un intercalaire en PVB d'épaisseur e; telle que 0,4 mm e; 0,74 mm disposé de manière solidaire entre les substrats en verre. Enfin, l'invention a pour objet un intercalaire polymérique pour un vitrage feuilleté, destiné à résister à des efforts prédéterminés, qui comporte au moins un substrat à fonction verrière d'épaisseur donnée associé de manière solidaire avec l'intercalaire, caractérisé en ce que l'épaisseur de l'intercalaire est supérieure ou égale à une valeur d'épaisseur d'intercalaire minimale requise, dans une limite de 20% au-dessus de cette valeur optimale, où la combinaison de l'épaisseur de substrat donnée et de l'épaisseur d'intercalaire minimale requise correspond à une valeur de résistance à la déchirure d'intercalaire minimale requise pour qu'un vitrage feuilleté quelconque résiste aux efforts prédéterminés. Au sens de l'invention, on entend par épaisseur d'intercalaire l'épaisseur nominale de l'intercalaire, l'intercalaire pouvant présenter localement des variations d'épaisseur autour de la valeur d'épaisseur nominale. Selon d'autres caractéristiques avantageuses d'un intercalaire conforme à l'invention : o L'intercalaire en PVB pour un vitrage feuilleté destiné à résister aux efforts correspondant à la classe 1 B1 de la norme EN 12600 a une épaisseur e; telle que 0,5 mm e; 0,74 mm. o L'intercalaire en PVB pour un vitrage feuilleté destiné à résister aux efforts correspondant à la classe 2B2 de la norme EN 12600 a une épaisseur e; telle que 0,25 mm e; 0,36 mm. o L'intercalaire en PVB pour un vitrage feuilleté destiné à résister aux efforts correspondant à la norme R43 a une épaisseur e; telle que 0,4 mm e; 0,74 mm. Les caractéristiques et avantages de l'invention apparaîtront dans la description qui va suivre de plusieurs modes de réalisation d'un procédé de dimensionnement d'un vitrage feuilleté selon l'invention, donnée uniquement à titre d'exemple et faite en se référant aux dessins annexés dans lesquels : - la figure 1 est une coupe d'un vitrage feuilleté comportant deux substrats à fonction verrière et un intercalaire polymérique ; - la figure 2 est un graphique représentatif de la résistance à la déchirure d'intercalaire minimale requise pour qu'un vitrage feuilleté résiste aux efforts correspondant aux classes 1 B1 et 2B2 de la norme EN 12600, en fonction de l'épaisseur d'intercalaire du vitrage feuilleté, établi pour un vitrage feuilleté comportant deux substrats en verre d'épaisseur 3 mm et un intercalaire de contrainte d'adhésion comprise entre, respectivement, 3,1 MPa et 6,8MPa pour la classe 1B1, et 4 MPa et 9,6 MPa pour la classe 2B2 ; - la figure 3 est un graphique analogue au graphique de la figure 2, représentatif de la résistance à la déchirure d'intercalaire minimale requise pour qu'un vitrage feuilleté résiste aux efforts correspondant à la norme R43, en fonction de l'épaisseur d'intercalaire du vitrage feuilleté, établi pour un vitrage feuilleté comportant deux substrats en verre d'épaisseur 2,1 mm et un intercalaire de contrainte d'adhésion comprise entre 2MPa et 5MPa et pour une hauteur de chute de 4 m ; - la figure 4 est un graphique en trois dimensions, représentatif de la résistance à la déchirure d'intercalaire minimale requise pour qu'un vitrage feuilleté résiste aux efforts correspondant à la norme R43, en fonction à la fois de l'épaisseur d'intercalaire et de l'épaisseur de substrat du vitrage feuilleté, établi pour un vitrage feuilleté comportant un intercalaire de contrainte d'adhésion comprise entre 2MPa et 5MPa et pour une hauteur de chute de 4 m ; - la figure 5 est une vue de face schématique d'un dispositif expérimental pour évaluer l'adhésion d'un intercalaire vis-à-vis de substrats auxquels il est associé ; - la figure 6 est une vue en perspective d'une variante de dispositif pour évaluer l'adhésion d'un intercalaire vis-à-vis de substrats auxquels il est associé ; et - la figure 7 est une vue schématique d'un dispositif expérimental pour évaluer la résistance à la déchirure d'un intercalaire. Dans le premier mode de réalisation du procédé de dimensionnement selon l'invention, illustré par le graphique de la figure 2, on cherche à dimensionner un vitrage feuilleté pour qu'il résiste à des chocs mous (classes 1 B1 et 2B2 de la norme EN 12600). A titre d'exemple et comme représenté sur la figure 1, le vitrage feuilleté 1 à dimensionner est un vitrage feuilleté comportant deux substrats en verre 3 et 5, entre lesquels est disposé de manière solidaire un intercalaire 7 de composition donnée, cette composition spécifique étant notée c;, par exemple un intercalaire à base de PVB. Conformément à l'invention, en vue de dimensionner le vitrage feuilleté 1, on vérifie au préalable que l'adhésion de l'intercalaire 7 vis-à-vis des substrats 3 et 5 est satisfaisante. A cet effet, on évalue l'adhésion sur la base de la méthode de test et de calcul décrite dans la demande de brevet EP-A-1 495 305, qui est reprise ci-après. Tout d'abord, on exerce un effort de torsion sur un échantillon du vitrage feuilleté 1, jusqu'à l'amorce du décollage de l'intercalaire 7 par rapport à au moins l'un des substrats 3 et 5. En pratique, le test est réalisé sur un échantillon rond 30 du vitrage 1, de rayon r égal à 10 mm, par exemple au moyen d'un dispositif de torsion de type connu 300 illustré sur la figure 5. Le dispositif 300 comporte trois mors 31, 32, 33, une poulie 34 de rayon R égal à 100 mm et reliée à une chaîne d'entraînement 35 d'axe vertical. Les mors sont en forme d'arcs de cercle de 120° chacun, de manière à enserrer la totalité de l'échantillon. Le revêtement superficiel des mors est dans un matériau compatible mécaniquement avec le verre, par exemple en aluminium, en Téflon�, ou en polyéthylène. L'un des mors est maintenu fixe contre un bâti, tandis qu'un autre mors est fixé sur la poulie 34 qui est destinée à tourner pour exercer une torsion sur l'échantillon. La rotation de la poulie 34 est engendrée par le déplacement de la chaîne 35 reliée à la poulie. La chaîne est tractée à vitesse constante de 35 à 50 mm/min au minimum. On mesure à l'aide d'un capteur de force la force F nécessaire à l'apparition d'un début de décollement de l'intercalaire 7 lors de la torsion de l'échantillon. On peut alors en déduire par calcul la contrainte de cisaillement d'adhésion, par la formule connue : T = 2FR où F est la force nécessaire à l'apparition d'un début de décollement de l'intercalaire 7, R est le rayon de la poulie 34 et r est le rayon de l'échantillon. Comme expliqué dans la demande EP-A-1 495 305, le dispositif 300 est toutefois volumineux, ce qui impose que les tests doivent se faire en laboratoire. Le dispositif 300 n'est donc pas adapté pour des mesures de type "indicateurs procédé" sur une ligne de fabrication de vitrages feuilletés. Or, pour la fabrication de vitrage feuilletés, bien que la composition de l'intercalaire polymérique soit élaborée pour répondre aux valeurs de contraintes fixées par l'invention, une mauvaise adhésion de l'intercalaire peut néanmoins apparaître dans le produit fini en raison de paramètres liés au procédé de fabrication du vitrage, tels que les conditions de stockage de l'intercalaire, la qualité de lavage du verre, ou encore la température et les efforts de pression au cours de l'étape de calandrage lors de l'assemblage du verre et de l'intercalaire, qui influencent la qualité du collage. Afin de réaliser des mesures pendant le suivi de fabrication à proximité de la ligne de fabrication, et ainsi d'intervenir rapidement sur le procédé en réponse à des mauvaises valeurs de contraintes mesurées, il est possible en variante d'utiliser un autre dispositif de mesure 400 qui, avantageusement, est de faible encombrement et facilement transportable. Ce dispositif 400, représenté sur la figure 6, est miniaturisé à environ 60 cm par 20 cm et comporte deux systèmes à trois mors 40 et 41, un arbre de rotation 42, un moteur 43 pour la rotation de l'arbre, un appareil de mesure de couple 44 et un coffret 45 logeant les éléments de calcul. L'échantillon rond du vitrage feuilleté 1 est destiné à être pris en sandwich entre les deux systèmes à mors 40 et 41, l'un des systèmes 40 étant fixe tandis que l'autre est apte à être mobile et mis en rotation grâce à sa connexion à l'arbre 42. L'appareil de mesure de couple est disposé entre le moteur et le système à mors mobile 41. La vitesse de rotation de l'arbre dépend de l'épaisseur d'intercalaire. A titre d'exemple, pour un intercalaire d'épaisseur 0,76 mm, la rotation est de l'ordre de 0,08 tour/min. rrr 3 Le système 41 tourne et lorsque le moment du couple mesuré s'inverse, l'amorce du décollage de l'intercalaire 7 a eu lieu. L'appareil de mesure est relié aux éléments de calcul du coffret 45, qui comporte une partie affichage sur laquelle est directement lisible la valeur de la contrainte d'adhésion T. Quel que soit le dispositif utilisé, en vue d'apprécier finement les dispersions de la valeur de la contrainte d'adhésion i, on préfère répéter le test sur plusieurs échantillons, par exemple au nombre minimal de cinq, et calculer une moyenne de la contrainte i associée à son écart-type. L'adhésion de l'intercalaire 7 est convenable si la valeur de la contrainte d'adhésion i est dans une plage de valeurs admissibles pour qu'un vitrage feuilleté quelconque résiste aux efforts correspondant à la classe visée de la norme EN 12600. Selon l'invention, cette plage de valeurs admissibles est déterminée de manière expérimentale, pour chacune des classes 1 B1 et 2B2 de la norme EN 12600, à partir d'essais normalisés de résistance mécanique définis dans la norme, qui sont réalisés sur des vitrages feuilletés de compositions différentes. La plage de valeurs admissibles, à l'intérieur de laquelle toute valeur de la contrainte d'adhésion i convient pour satisfaire au critère d'adhésion, est l'ensemble des valeurs inférieures à 6,8MPa pour la classe 1B1 de la norme EN 12600 et inférieures à 9,6 MPa pour la classe 2B2 de la norme EN 12600. En pratique, la plage de valeurs admissibles considérée est égale à 3,1MPa-6,8MPa pour la classe 1 B1 et 4 MPa-9,6 MPa pour la classe 2B2, la borne inférieure de ces plages de valeurs étant déterminée pour assurer une bonne transparence du vitrage, indépendamment des considérations de résistance mécanique du vitrage. Une fois que l'on a vérifié que la contrainte d'adhésion i de l'intercalaire 7 est située dans la plage de valeurs admissibles de la classe visée de la norme EN 12600, on procède au dimensionnement proprement dit du vitrage feuilleté 1. Dans ce mode de réalisation, on dimensionne le vitrage 1 avec une épaisseur totale eg_di, de substrat en verre dans le vitrage feuilleté fixée et égale à 6 mm, ce qui correspond par exemple à une épaisseur de chaque substrat en verre 3 et 5 de 3 mm. En vue de dimensionner l'intercalaire 7, on trace tout d'abord une courbe CI ou C2, visible sur la figure 1, représentative de la résistance à la déchirure d'intercalaire minimale Jc-min requise pour qu'un vitrage feuilleté quelconque résiste aux efforts correspondant à la classe visée, 1 B1 ou 2B2, de la norme EN 12600, en fonction de l'épaisseur d'intercalaire ei du vitrage feuilleté quelconque, cette courbe étant établie pour une épaisseur de substrat eg égale à 6 mm. En pratique, la courbe CI ou C2 est obtenue à partir d'essais normalisés de résistance mécanique définis dans la norme EN 12600, réalisés sur des vitrages feuilletés de compositions différentes en termes d'épaisseur de leur intercalaire. On identifie ensuite un vitrage feuilleté de référence, qui résiste aux efforts correspondant à la classe visée, 1B1 ou 2B2, avec une épaisseur de substrat en verre égale à 6 mm, et qui comporte un intercalaire de même composition ci que l'intercalaire 7 du vitrage feuilleté 1 à dimensionner. Un exemple d'un vitrage feuilleté de référence pour le dimensionnement du vitrage 1 conformément aux exigences de la classe 1B1 est de type � 33.2 �, c'est-à-dire comporte deux substrats en verre d'épaisseur 3 mm chacun et deux plis d'intercalaire ayant la composition spécifique ci, chaque pli de l'intercalaire ayant une épaisseur standardisée de 0,38 mm, ce qui correspond à une épaisseur totale d'intercalaire ei-ref du vitrage feuilleté de référence égale à 0,76 mm. La résistance de ce vitrage de référence aux efforts correspondant à la classe 1B1 est vérifiée par un essai normalisé de résistance mécanique. On détermine alors la résistance à la déchirure Je-ref de l'intercalaire du vitrage � 33.2 � de référence. La résistance à la déchirure est évaluée sur la base d'une méthode de calcul de l'énergie de fond de fissure J développée par Tielking, qui est explicitée dans les demandes de brevet EP-A-1 151 855 et EP-A-1 495 305. La résistance à la déchirure de l'intercalaire est une caractéristique intrinsèque au matériau le constituant. Elle est caractérisée par une valeur énergétique représentative de l'énergie nécessaire à la propagation d'une fissure initialisée dans le matériau. Cette énergie, appelée énergie critique Jc, est différente pour chaque type de matériau et est indépendante de l'épaisseur du film d'intercalaire. La résistance à la déchirure ou énergie critique Je est donnée de manière connue par une méthode énergétique fondée sur l'intégrale de Rice J, qui définit l'énergie localisée en fond de fissure d'un film subissant des contraintes très intenses à l'endroit d'une fissuration. Elle s'écrit sous la forme 1 iaU mathématique simplifiée : J = -- el aa ~ pour un étirement donné 8 de l'échantillon testé qui sera nommé par la suite déplacement 8, et où e, est l'épaisseur de l'échantillon a, la taille de la fissure, U, l'énergie potentielle de l'échantillon. Le dispositif expérimental pour la détermination de la résistance à la déchirure est illustré sur la figure 7. Des essais de traction au moyen d'une machine de traction-compression 500 sont réalisés sur plusieurs échantillons Exn, par exemple au nombre de quatre, d'un même matériau et de surface égale à 100 mm2 (50 mm de longueur par 20 mm de largeur). Chaque échantillon est entaillé sur ses côtés et perpendiculairement à la force de traction, d'une longueur de fissuration a distincte pour chaque échantillon Exn, et correspondant respectivement à 5, 8, 12 et 15 mm. Chaque échantillon Exn est étiré perpendiculairement aux fissurations 20 à une vitesse d'étirement de 100 mm/min et sur une longueur d'étirement ou distance 8 donnée, et dans un environnement où la température est de 20°C. Selon la méthode décrite en détail dans EP-A-1 495 305, il est possible d'établir une courbe d'évolution de l'énergie J de fond de fissure en fonction de l'étirement 8 subi par l'échantillon (non représentée). A l'aide d'une caméra vidéo qui visualise la propagation de la fissure 20, on détecte ensuite pour quel déplacement Sc la propagation de la fissure de l'échantillon commence. Puis, à partir de la courbe J(8), on déduit la valeur de l'énergie critique Je d'initialisation de la déchirure de l'échantillon, correspondant au déplacement 8c. C'est à cette valeur critique Je que le matériau se déchire et qu'il est par conséquent mécaniquement endommagé au regard de la fonction mécanique requise. La résistance à la déchirure ou énergie critique Je-ref mesurée pour l'intercalaire du vitrage � 33.2 � de référence, qui satisfait aux exigences de la classe 1 B1 de la norme EN 12600, est de 18000 J/m2. A l'aide de la courbe CI, on déduit alors l'épaisseur d'intercalaire minimale requise ei-min correspondant à une valeur de résistance à la déchirure d'intercalaire minimale requise Je-min égale à la résistance à la déchirure de l'intercalaire du vitrage feuilleté de référence Je-ref, c'est-à-dire égale à 18000 J/m2. Comme montré sur la courbe CI de la figure 2, l'épaisseur d'intercalaire minimale requise ei_min est égale à 0,62 mm dans cet exemple. Il en résulte qu'on peut dimensionner le vitrage feuilleté 1 avec une épaisseur ei-dim de l'intercalaire 7 supérieure ou égale à l'épaisseur d'intercalaire minimale requise ei-min = 0,62 mm. On obtient ainsi un vitrage feuilleté 1 satisfaisant aux exigences de la classes 1 B1 de la norme EN 12600, qui comporte deux substrats 3 et 5 d'épaisseur 3 mm et un intercalaire 7 d'épaisseur inférieure à 0,76 mm disposé de manière solidaire entre les substrats. Comme illustré sur cet exemple, le procédé de dimensionnement conforme à l'invention permet un dimensionnement optimal d'un vitrage feuilleté pour qu'il résiste à des efforts prédéterminés. En particulier, grâce à l'invention, il est possible, pour passer la même classe de performance de la même norme, de remplacer de manière systématique un vitrage connu par un vitrage aminci. Dans l'exemple précédent, il est ainsi possible, pour passer la classe 1 B1 de la norme EN 12600, de remplacer le vitrage de référence connu � 33.2 � par un vitrage aminci comportant deux substrats en verre d'épaisseur 3 mm et un intercalaire en PVB d'épaisseur ei-dim, où 0,62 mm ei-dim Dans ce cas, un exemple d'un vitrage feuilleté de référence est de type � 33.1 �, c'est-à-dire comporte deux substrats en verre d'épaisseur 3 mm chacun et un pli d'intercalaire d'épaisseur standard ayant la composition spécifique ci, ce qui correspond à une épaisseur d'intercalaire ei_ref du vitrage feuilleté de référence égale à 0,38 mm. De préférence, l'épaisseur d'intercalaire ei_dim d'un vitrage feuilleté dimensionné pour satisfaire aux exigences de la classe 2B2 n'est supérieure à la valeur d'épaisseur d'intercalaire minimale requise ei-min que dans une limite de 20% au-dessus de cette valeur, c'est-à-dire, dans l'exemple précédent, ei_dim est de préférence telle que 0,3 mm 0,36 mm. L'intercalaire 7 de composition ci considéré dans les exemples précédents présente des performances moyennes sur le plan de sa résistance à la déchirure. En particulier, il existe d'autres compositions d'intercalaires, à base de PVB ou d'autres matériaux, pour lesquelles les performances de résistance à la déchirure sont supérieures à celles des intercalaires de composition ci. Les niveaux de résistance à la déchirure des compositions d'intercalaires les plus performantes connues à l'heure actuelle permettent d'envisager des épaisseurs d'intercalaire minimale requise ei_min encore réduites par rapport aux valeurs données précédemment à titre d'exemple. Ainsi, pour un vitrage feuilleté adapté pour résister aux efforts correspondant à la classe 1 B1 de la norme EN 12600 et comportant deux substrats en verre d'épaisseur 3 mm, l'épaisseur d'intercalaire minimale requise ei-min peut descendre jusqu'à environ 0,5 mm. Dès lors, l'épaisseur d'intercalaire ei_dim optimisée d'un vitrage feuilleté répondant aux exigences de la classe 1 B1 de la norme EN 12600 et comportant deux substrats en verre d'épaisseur 3 mm, est de manière générale telle que 0,5 mm 0,74 mm, la borne inférieure de cet intervalle correspondant aux compositions d'intercalaires présentant des performances élevées sur le plan de leur résistance à la déchirure. De même, pour un vitrage feuilleté adapté pour résister aux efforts correspondant à la classe 2B2 de la norme EN 12600 et comportant deux substrats en verre d'épaisseur 3 mm, l'épaisseur d'intercalaire minimale requise ei-min peut descendre jusqu'à environ 0,25 mm, de sorte que l'épaisseur d'intercalaire ei-dim optimisée d'un vitrage feuilleté répondant aux exigences de la classe 1 B1 de la norme EN 12600 et comportant deux substrats en verre d'épaisseur 3 mm, est de manière générale telle que 0,25 mm 0,36 mm, la borne inférieure de cet intervalle correspondant comme ci-dessus aux compositions d'intercalaires présentant des performances élevées sur le plan de leur résistance à la déchirure. Pour la fabrication de vitrages feuilletés amincis selon l'invention comportant un intercalaire d'épaisseur ei_dim non standard, c'est-à-dire d'épaisseur différente de 0,38 mm, 0,76 mm, 1,14 mm, 1,52 mm, 2,28 mm, il est possible d'intégrer au procédé de fabrication classique de vitrages feuilletés une étape supplémentaire d'étirage, à partir d'une feuille de l'intercalaire considéré ayant une épaisseur standard, jusqu'à atteindre l'épaisseur ei_dim non standard. En variante, il est possible de fabriquer l'intercalaire directement par extrusion à l'épaisseur ei-dim non standard. Dans les modes de réalisation illustrés par les graphiques des figures 3 et 4, on cherche à dimensionner un vitrage feuilleté, par exemple un pare-brise de véhicule automobile, pour qu'il résiste à des chocs durs (norme R43). Comme précédemment, le vitrage feuilleté à dimensionner est par exemple le vitrage feuilleté 1 de la figure 1, qui comporte deux substrats en verre 3 et 5, entre lesquels est disposé de manière solidaire un intercalaire 7 de composition spécifique ci, par exemple un intercalaire à base de PVB. De manière analogue au premier mode de réalisation, en vue de dimensionner le vitrage feuilleté 1 pour qu'il réponde aux exigences de la norme R43, on vérifie au préalable que l'adhésion de l'intercalaire 7 vis-à-vis des substrats 3 et 5 est satisfaisante. A cet effet, on évalue la contrainte d'adhésion t de l'intercalaire 7 comme décrit plus haut, et on contrôle que la valeur de la contrainte d'adhésion t est dans une plage de valeurs admissibles pour qu'un vitrage feuilleté quelconque résiste aux efforts correspondant à la norme R43. Selon l'invention, cette plage de valeurs admissibles est déterminée de manière expérimentale, à partir d'essais normalisés de résistance mécanique définis dans la norme R43, qui sont réalisés sur des vitrages feuilletés de compositions différentes. La plage de valeurs admissibles pour la norme R43, à l'intérieur de laquelle toute valeur de la contrainte d'adhésion t convient pour satisfaire au critère d'adhésion, est l'ensemble des valeurs inférieures à 5 MPa. De préférence, la plage de valeurs admissibles de la contrainte d'adhésion t pour la norme R43 est égale à 2 MPa-5 MPa, la borne inférieure de cette plage de valeurs étant déterminée pour assurer une bonne transparence du vitrage, indépendamment des considérations de résistance mécanique du vitrage. Une fois que l'on a vérifié que la contrainte d'adhésion t de l'intercalaire 7 est située dans la plage précitée de valeurs admissibles, on procède au dimensionnement proprement dit du vitrage feuilleté 1. Les graphiques des figures 3 et 4 illustrent deux approches possibles pour le dimensionnement du vitrage 1 de sorte qu'il satisfait aux exigences de la norme R43. Selon une première approche, qui correspond à la figure 3, on dimensionne le vitrage 1 comme dans le premier mode de réalisation, avec une épaisseur totale eg-dim de substrat en verre dans le vitrage feuilleté fixée et égale à 4,2 mm, ce qui correspond par exemple à une épaisseur de chaque substrat en verre 3 et 5 de 2,1 mm. Dans ce cas, en vue de dimensionner l'intercalaire 7, on trace tout d'abord une courbe C3, visible sur la figure 3, représentative de la résistance à la déchirure d'intercalaire minimale Jc-min requise pour qu'un vitrage feuilleté quelconque résiste aux efforts correspondant à la norme R43, en fonction de l'épaisseur d'intercalaire ei du vitrage feuilleté quelconque, cette courbe étant établie pour une épaisseur de substrat eg égale à 4,2 mm. En pratique, la courbe C3 est obtenue à partir d'essais normalisés de résistance mécanique définis dans la norme R43, réalisés sur des vitrages feuilletés de compositions différentes en termes d'épaisseur de leur intercalaire. On identifie ensuite un vitrage feuilleté de référence, qui résiste aux efforts correspondant à norme R43, avec une épaisseur de substrat en verre égale à 4,2 mm, et qui comporte un intercalaire ayant la composition spécifique ci. Un exemple d'un tel vitrage feuilleté de référence est le vitrage connu 2,1/0,76/2,1, qui comporte deux substrats en verre d'épaisseur 2,1 mm chacun et deux plis d'intercalaire d'épaisseur standard ayant la composition ci, ce qui correspond à une épaisseur d'intercalaire ei-ref du vitrage feuilleté de référence égale à 0,76 mm. La résistance de ce vitrage de référence aux efforts correspondant à la norme R43 est vérifiée par un essai normalisé de résistance mécanique, dans cet exemple avec une hauteur de chute d'impacteur de 4 m. On détermine alors la résistance à la déchirure Je-ref de l'intercalaire du vitrage de référence 2,1/0,76/2,1, par la méthode de Tielking décrite plus haut. La valeur de la résistance à la déchirure Je-ref mesurée pour l'intercalaire de composition ci du vitrage de référence 2,1/0,76/2,1 est de 31000 J/m2. A l'aide de la courbe C3, on déduit ensuite l'épaisseur d'intercalaire minimale requise ei-min correspondant à une valeur de résistance à la déchirure d'intercalaire minimale requise Je-min égale à la résistance à la déchirure de l'intercalaire du vitrage feuilleté de référence Jc-ref. Comme montré sur la courbe C3, l'épaisseur d'intercalaire minimale requise ei_min est égale à 0,45 mm. Ainsi, on peut dimensionner le vitrage feuilleté 1 avec une épaisseur ei- dim de l'intercalaire 7 supérieure ou égale à l'épaisseur d'intercalaire minimale requise ei_min = 0,45 mm. On obtient ainsi un vitrage feuilleté 1 satisfaisant aux exigences de la norme R43, qui comporte deux substrats 3 et 5 d'épaisseur 2,1 mm et un intercalaire 7 en PVB d'épaisseur inférieure à 0,76 mm disposé de manière solidaire entre les substrats. De préférence, l'épaisseur d'intercalaire ei-dim du vitrage feuilleté n'est supérieure à la valeur d'épaisseur d'intercalaire minimale requise ei_min que dans une limite de 20% au-dessus de cette valeur, c'est-à-dire, dans 2944521 19 l'exemple précédent, ei_dim est de préférence telle que 0,45 mm 0,55 mm. Selon une deuxième approche possible pour le dimensionnement du vitrage 1 de sorte qu'il satisfait aux exigences de la norme R43, qui 5 correspond à la figure 4, on dimensionne le vitrage 1 sans fixer arbitrairement l'épaisseur de substrat en verre du vitrage feuilleté. Dans ce cas, on trace un graphique C4 en trois dimensions, visible sur la figure 4, représentatif de la résistance à la déchirure d'intercalaire minimale Je-min requise pour qu'un vitrage feuilleté quelconque résiste aux efforts 10 correspondant à la norme R43, en fonction à la fois de l'épaisseur d'intercalaire ei du vitrage feuilleté quelconque et de l'épaisseur de substrat eg du vitrage feuilleté quelconque. Le graphique C4 de la figure 4 est obtenu à partir d'essais normalisés de résistance mécanique définis dans la norme R43, réalisés sur des vitrages feuilletés de compositions différentes en termes 15 d'épaisseur d'intercalaire et d'épaisseur de substrat. On détermine ensuite la résistance à la déchirure Je-ref d'un vitrage feuilleté de référence, qui résiste aux efforts correspondant à norme R43 et qui comporte un intercalaire ayant la composition spécifique ci. Le vitrage feuilleté connu 2,1/0,76/2,1 décrit ci-dessus peut par 20 exemple servir de vitrage feuilleté de référence, de même que le vitrage feuilleté 2,1/0,76/1,8, également connu, qui comporte deux substrats en verre d'épaisseurs respectives 2,1 mm et 1,8 mm et deux plis d'intercalaire d'épaisseur standard ayant la composition ci, ce qui correspond à une épaisseur d'intercalaire ei-ref égale à 0,76 mm. La résistance à la déchirure Jc- 25 ref de l'un ou l'autre vitrage de référence aux efforts correspondant à la norme R43 est évaluée comme précédemment par la méthode de Tielking. A l'aide du graphique C4, on déduit ensuite une combinaison de valeurs optimales ei_opt, eg-opt de l'épaisseur d'intercalaire et de l'épaisseur de substrat qui correspond à une valeur de résistance à la déchirure d'intercalaire 30 minimale requise Je-min égale à la résistance à la déchirure de l'intercalaire du vitrage feuilleté de référence Je-ref. Par exemple, si l'on part du vitrage de référence 2,1/0,76/2,1, qui correspond à une valeur de la résistance à la déchirure Je-ref de 31000 J/m2, les points qui fournissent une combinaison de valeurs optimales ei_opt, eg-opt sont les points de la surface, ou nappe, du graphique C4 qui correspondent à une valeur de Je-min de 31000 J/m2. A ce sujet, on note que chacune des valeurs optimales ei-opt ou eg-opt n'est pas forcément, de manière individuelle, une valeur minimale de l'épaisseur d'intercalaire ou une valeur minimale de l'épaisseur de substrat. C'est la combinaison des valeurs ei-opt et eg-opt qui conduit à une valeur minimisée de l'épaisseur globale du vitrage feuilleté. Comme visible sur le graphique C4, la combinaison de valeurs ei = 0,5 mm et eg = 1,8 mm/1,4 mm est une combinaison de valeurs supérieures ou égales à une combinaison de valeurs optimales. Dès lors, on peut dimensionner le vitrage feuilleté 1 avec une épaisseur ei_dim de l'intercalaire 7 supérieure ou égale à 0,5 mm et des épaisseurs eg-dim des substrats 3 et 5 de 1,8 mm et 1,4 mm, respectivement, ce vitrage feuilleté 1 satisfaisant aux exigences de la norme R43. Comme expliqué dans le premier mode de réalisation, l'intercalaire de composition ci considéré dans les exemples ci-dessus présente des performances moyennes sur le plan de sa résistance à la déchirure et les niveaux de résistance à la déchirure des compositions d'intercalaires les plus performantes connues à l'heure actuelle permettent d'envisager des combinaisons de valeurs optimales ei-opt, eg-opt encore réduites par rapport aux valeurs données précédemment. En particulier, pour un vitrage feuilleté adapté pour résister aux efforts correspondant à la norme R43 et comportant deux substrats en verre d'épaisseurs respectives 1,8 mm et 1,4 mm, l'épaisseur d'intercalaire minimale requise ei-min peut descendre jusqu'à environ 0,4 mm. Dès lors, l'épaisseur d'intercalaire ei_dim optimisée d'un vitrage feuilleté répondant aux exigences de la norme R43 et comportant deux substrats en verre d'épaisseurs respectives 1,8 mm et 1,4 mm est, de manière générale, telle que 0,4 mm 0,74 mm, la borne inférieure de cet intervalle correspondant aux compositions d'intercalaires présentant des performances élevées sur le plan de leur résistance à la déchirure. Si l'on désire que l'intercalaire 7 du vitrage feuilleté 1 présente à la fois des propriétés d'isolation acoustique et de résistance mécanique, il convient de sélectionner l'intercalaire 7 pour ses performances acoustiques, préalablement à l'évaluation de la contrainte d'adhésion t et au dimensionnement proprement dit à l'aide du graphique de la résistance à la déchirure minimale Jc-min en fonction de l'épaisseur d'intercalaire ei et/ou de l'épaisseur de substrat eg. A cet effet, on utilise la technique de sélection décrite dans la demande de brevet EP-A-O 844 075. Selon cette technique de sélection, on évalue à l'aide d'un viscoanalyseur la composante élastique (ou module de cisaillement) G' et la tangente de l'angle de perte (ou facteur de perte) tanS du matériau de l'intercalaire. Le viscoanalyseur permet de soumettre un échantillon du matériau à des sollicitations de déformations dans des conditions précises de température et de fréquence, et ainsi d'obtenir et de traiter l'ensemble des grandeurs rhéologiques caractérisant le matériau. L'exploitation des données brutes des mesures de force, déplacement et déphasage, en fonction de la fréquence, à chaque température, permet de calculer les grandeurs du module de cisaillement G' et de la tangente de l'angle de perte tant. Il a été montré qu'un bon intercalaire acoustique doit posséder un facteur de perte tanS supérieur à 0,6 et un module de cisaillement G' inférieur à 2.10' N/m2, pour une température de 20°C et une fréquence de 50 Hz. Une fois le matériau de l'intercalaire sélectionné pour ses propriétés acoustique, on évalue son adhésion puis on dimensionne le vitrage feuilleté conformément au procédé de l'invention. Comme il ressort des modes de réalisation décrits précédemment, le procédé de dimensionnement conforme à l'invention permet de déterminer des épaisseurs optimales de substrat et/ou d'intercalaire pour un vitrage feuilleté en garantissant que le vitrage obtenu résiste à des efforts prédéterminés. En particulier, grâce à l'invention, il est possible, pour une classe de performance d'une norme, de rechercher de manière systématique une version amincie d'un vitrage connu satisfaisant aux exigences de cette classe de performance. Il est ainsi possible d'éviter des surdimensionnements importants de vitrages feuilletés, ce qui n'est pas possible avec les méthodes de dimensionnement de vitrages feuilletés connues. Cela provient, d'une part, de ce que le procédé selon l'invention prend en compte et permet une variation de l'ensemble des paramètres qui influent sur la résistance mécanique du vitrage feuilleté, qui sont l'adhésion de l'intercalaire vis-à-vis du substrat, la résistance à la déchirure d'intercalaire, l'épaisseur d'intercalaire, l'épaisseur de substrat. D'autre part, le procédé selon l'invention permet une détermination directe des épaisseurs optimisées d'intercalaire et de substrat, et non par tâtonnements comme c'était le cas avec les méthodes connues de dimensionnement, grâce au graphique donnant la résistance à la déchirure minimale requise en fonction des épaisseurs. Il en résulte la possibilité, pour chaque application de vitrage feuilleté, de réduire les épaisseurs d'intercalaire et/ou de substrat des vitrages feuilletés par rapport aux vitrages feuilletés utilisés actuellement, avec une réduction induite du coût de revient et du poids des vitrages feuilletés, tout en garantissant les performances de ces vitrages en termes de résistance mécanique. En particulier, il est possible de réduire l'épaisseur d'intercalaire, l'épaisseur de substrat ou les deux à la fois, c'est-à-dire l'épaisseur totale du vitrage feuilleté. Il est bien entendu qu'un vitrage feuilleté selon l'invention, dimensionné pour atteindre une certaine résistance mécanique, peut comprendre un ou plusieurs substrats à fonction verrière, de même qu'un intercalaire monolithique ou bien une pluralité d'intercalaires séparés par divers substrats. Dans tous les cas, la somme des épaisseurs des substrats correspond à l'épaisseur de substrat eg_dim et la somme des épaisseurs des intercalaires correspond à l'épaisseur d'intercalaire e;_d;m, où eg_djm et ei_dim sont déterminées grâce au graphique donnant la résistance à la déchirure minimale requise en fonction des épaisseurs. L'invention n'est pas limitée aux exemples décrits et représentés. En particulier, le procédé de dimensionnement a été illustré ci-dessus pour des cas dans lesquels soit l'épaisseur de substrat est fixée à une valeur de référence connue et l'épaisseur d'intercalaire est optimisée, soit les deux épaisseurs de substrat et d'intercalaire sont optimisées simultanément. Le procédé de dimensionnement selon l'invention peut toutefois être également mis en oeuvre en fixant l'épaisseur d'intercalaire à une valeur de référence connue et en optimisant uniquement l'épaisseur de substrat, à l'aide d'un graphique représentatif de la résistance à la déchirure d'intercalaire minimale Jc-min en fonction de l'épaisseur de substrat eg, ce graphique étant établi pour une épaisseur d'intercalaire du vitrage feuilleté égale à la valeur de référence connue. REVENDICATIONS1. Procédé de fabrication d'un vitrage feuilleté (1) pour qu'il résiste à des efforts prédéterminés, le vitrage feuilleté comportant au moins un substrat à fonction verrière (3, 5) et au moins un intercalaire polymérique (7), caractérisé en ce qu'il comprend des étapes dans lesquelles : - on identifie un vitrage feuilleté de référence, qui résiste auxdits efforts prédéterminés et qui comporte un intercalaire de même composition (c;) que l'intercalaire (7) du vitrage feuilleté à fabriquer ; - on détermine la résistance à la déchirure (Jc-ref) de l'intercalaire du vitrage feuilleté de référence, l'épaisseur d'intercalaire (e;_ref) du vitrage feuilleté de référence et l'épaisseur de substrat (e9_ref) du vitrage feuilleté de référence ; - à l'aide d'un graphique (C1, C2, C3, C4) représentatif de la résistance à la déchirure d'intercalaire minimale (Jc_min) requise pour qu'un vitrage feuilleté quelconque résiste auxdits efforts prédéterminés, en fonction de l'épaisseur d'intercalaire (e;) du vitrage feuilleté quelconque et/ou de l'épaisseur de substrat (eg) du vitrage feuilleté quelconque, on déduit une combinaison de valeurs optimales (e;_opt, e9_opt) de l'épaisseur d'intercalaire et de l'épaisseur de substrat qui correspond à une valeur de résistance à la déchirure d'intercalaire minimale requise égale à la résistance à la déchirure de l'intercalaire du vitrage feuilleté de référence (Jc-min = Jc_ref) ; - on fabrique le vitrage feuilleté (1) avec une épaisseur choisie d'intercalaire (ei jm) supérieure ou égale à ladite valeur optimale d'épaisseur d'intercalaire (ei_opt) et une épaisseur choisie de substrat (eg jm) supérieure ou égale à ladite valeur optimale d'épaisseur de substrat (eg_opt). 2. Procédé selon la revendication 1, caractérisé en ce qu'on fabrique le vitrage feuilleté (1) avec une épaisseur choisie de substrat égale à l'épaisseur de substrat du vitrage feuilleté de référence (eg lm = e9_ref) et en ce que le procédé comprend des étapes dans lesquelles : - à l'aide d'un graphique (CI, C2, C3) représentatif de la résistance à la déchirure d'intercalaire minimale (Jc m;n) requise pour qu'un vitrage feuilleté quelconque résiste auxdits efforts prédéterminés, en fonction de l'épaisseurd'intercalaire (ei) du vitrage feuilleté quelconque, ce graphique étant établi pour une épaisseur de substrat du vitrage feuilleté quelconque égale à l'épaisseur de substrat dans le vitrage feuilleté de référence (eg = eg_ref), on déduit l'épaisseur d'intercalaire minimale requise (ei_min) qui correspond à une valeur de résistance à la déchirure d'intercalaire minimale requise égale à la résistance à la déchirure de l'intercalaire du vitrage feuilleté de référence (Jc_ min = Jc-ref) ; - on fabrique le vitrage feuilleté (1) avec une épaisseur choisie d'intercalaire (ei-dim) supérieure ou égale à ladite épaisseur d'intercalaire minimale requise (ei_min) et une épaisseur choisie de substrat (eg_dim) égale à l'épaisseur de substrat du vitrage feuilleté de référence (eg_ref). 3. Procédé selon la revendication 1, caractérisé en ce qu'on fabrique le vitrage feuilleté (1) avec une épaisseur choisie d'intercalaire égale à l'épaisseur d'intercalaire du vitrage feuilleté de référence (ei-dim = ei_ref) et en ce que le procédé comprend des étapes dans lesquelles : - à l'aide d'un graphique représentatif de la résistance à la déchirure d'intercalaire minimale (Jc-min) requise pour qu'un vitrage feuilleté quelconque résiste auxdits efforts prédéterminés, en fonction de l'épaisseur de substrat (eg) du vitrage feuilleté quelconque, ce graphique étant établi pour une épaisseur d'intercalaire du vitrage feuilleté quelconque égale à l'épaisseur d'intercalaire du vitrage feuilleté de référence (ei = ei..ref), on déduit l'épaisseur de substrat minimale requise (eg_min) qui correspond à une valeur de résistance à la déchirure d'intercalaire minimale requise égale à la résistance à la déchirure de l'intercalaire du vitrage feuilleté de référence (Jc-,in = Je-ref) ; - on fabrique le vitrage feuilleté (1) avec une épaisseur choisie d'intercalaire (ei-dim) égale à l'épaisseur d'intercalaire du vitrage feuilleté de référence (ei_ref) et une épaisseur choisie de substrat (eg_dim) supérieure ou égale à l'épaisseur de substrat minimale requise (eg_,in). 4. Procédé selon l'une quelconque des revendications précédentes, caractérisé en ce que l'une au moins des épaisseurs choisies est strictement inférieure à l'épaisseur correspondante du vitrage feuilleté de référence (ei aim 5. Procédé selon l'une quelconque des revendications précédentes, caractérisé en ce que, préalablement à la fabrication du vitrage feuilleté (1) pour qu'il résiste auxdits efforts prédéterminés, on trace le graphique (CI, C2, C3, C4) représentatif de la résistance à la déchirure d'intercalaire minimale (J~ min) requise pour qu'un vitrage feuilleté quelconque résiste auxdits efforts prédéterminés, en fonction de l'épaisseur d'intercalaire (ei) du vitrage feuilleté quelconque et/ou de l'épaisseur de substrat (eg) du vitrage feuilleté quelconque, à partir d'essais de résistance mécanique réalisés sur des vitrages feuilletés de compositions différentes en termes d'épaisseur d'intercalaire et/ou d'épaisseur de substrat. 6. Procédé selon l'une quelconque des revendications précédentes, caractérisé en ce que, préalablement à la fabrication du vitrage feuilleté (1) pour qu'il résiste auxdits efforts prédéterminés, on vérifie que l'adhésion de l'intercalaire du vitrage feuilleté à fabriquer vis-à-vis du substrat de ce vitrage feuilleté est satisfaisante. 7. Procédé selon la revendication 6, caractérisé en ce qu'on vérifie que l'adhésion de l'intercalaire du vitrage feuilleté à fabriquer vis-à-vis du substrat de ce vitrage feuilleté est satisfaisante en réalisant une torsion d'un échantillon de l'intercalaire solidaire du substrat, en mesurant la force de torsion (F) pour laquelle la dissociation de l'intercalaire avec le substrat est amorcée, en calculant à partir de cette force (F) la contrainte de cisaillement d'adhésion (t) correspondante, et en comparant cette valeur de la contrainte d'adhésion (i) à une plage de valeurs admissibles pour qu'un vitrage feuilleté quelconque résiste auxdits efforts prédéterminés. 8. Procédé selon l'une quelconque des revendications précédentes, caractérisé en ce qu'on identifie le vitrage feuilleté de référence qui résiste auxdits efforts prédéterminés en réalisant un essai de résistance mécanique sur le vitrage feuilleté de référence. 9. Procédé selon l'une quelconque des revendications précédentes, caractérisé en ce qu'on détermine la résistance à la déchirure (Jc_ref) de l'intercalaire du vitrage feuilleté de référence par la méthode de Tielking. 10. Procédé selon l'une quelconque des revendications précédentes, caractérisé en ce que, préalablement à la fabrication du vitrage feuilleté (1)pour qu'il résiste auxdits efforts prédéterminés, on vérifie que les propriétés d'isolation acoustique de l'intercalaire du vitrage feuilleté à fabriquer sont satisfaisantes. 11. Procédé selon la revendication 10, caractérisé en ce que les propriétés d'isolation acoustique de l'intercalaire du vitrage feuilleté à fabriquer sont satisfaisantes lorsque l'intercalaire possède un facteur de perte tans supérieur à 0,6 et un module de cisaillement G' inférieur à 2.10' N/m2, pour une température de 20°C et une fréquence de 50 Hz. 12. Vitrage feuilleté adapté pour résister à des efforts prédéterminés, comportant au moins un substrat à fonction verrière et au moins un intercalaire polymérique, caractérisé en ce que son épaisseur d'intercalaire (ei aim) est supérieure ou égale à une valeur optimale d'épaisseur d'intercalaire (ei_opt), dans une limite de 20% au-dessus de cette valeur optimale, et son épaisseur de substrat (eg_,im) est supérieure ou égale à une valeur optimale d'épaisseur de substrat (eg_opt), dans une limite de 20% au-dessus de cette valeur optimale, où la combinaison de valeurs optimales (ei_opt, eg-opt) correspond à une valeur (Jc-min) de résistance à la déchirure d'intercalaire minimale requise pour qu'un vitrage feuilleté quelconque résiste auxdits efforts prédéterminés. 13. Vitrage feuilleté selon la revendication 12, caractérisé en ce que, pour une épaisseur de substrat (eg_dim) donnée, son épaisseur d'intercalaire (ei_dim) est supérieure ou égale à une valeur d'épaisseur d'intercalaire minimale requise (ei_min), dans une limite de 20% au-dessus de cette valeur, où la combinaison (eg_dim, ei-min) de l'épaisseur de substrat donnée et de l'épaisseur d'intercalaire minimale requise correspond à une valeur (Jc_min) de résistance à la déchirure d'intercalaire minimale requise pour qu'un vitrage feuilleté quelconque résiste auxdits efforts prédéterminés. 14. Vitrage feuilleté selon la revendication 12, caractérisé en ce que, pour une épaisseur d'intercalaire (ei-dim) donnée, son épaisseur de substrat (eg_dim) est supérieure ou égale à une valeur d'épaisseur de substrat minimale requise (eg_min), dans une limite de 20% au-dessus de cette valeur, où la combinaison (ei_dim, eg-min) de l'épaisseur d'intercalaire donnée et de l'épaisseur de substrat minimale requise correspond à une valeur (Jc-min) derésistance à la déchirure d'intercalaire minimale requise pour qu'un vitrage feuilleté quelconque résiste auxdits efforts prédéterminés. 15. Vitrage feuilleté selon l'une quelconque des revendications 12 à 14, caractérisé en ce que son intercalaire possède un facteur de perte tans 5 supérieur à 0,6 et un module de cisaillement G' inférieur à 2.10' N/m2, pour une température de 20°C et une fréquence de 50 Hz. 16. Vitrage feuilleté selon la revendication 12, adapté pour résister aux efforts correspondant à la classe 1 BI de la norme EN 12600, caractérisé en ce qu'il comporte deux substrats en verre d'épaisseur 3 mm et un intercalaire 10 en PVB d'épaisseur ei telle que 0,5 mm ei 0,74 mm disposé de manière solidaire entre les substrats en verre. 17. Vitrage feuilleté selon la revendication 12, adapté pour résister aux efforts correspondant à la classe 2B2 de la norme EN 12600, caractérisé en ce qu'il comporte deux substrats en verre d'épaisseur 3 mm et un intercalaire 15 en PVB d'épaisseur ei telle que 0,25 mm 18. Vitrage feuilleté selon la revendication 12, adapté pour résister aux efforts correspondant à la norme R43, caractérisé en ce qu'il comporte deux substrats en verre d'épaisseurs respectives egi = 1,8 mm et eg2 = 1,4 mm et 20 un intercalaire en PVB d'épaisseur ei telle que 0,4 mm ei 19. Intercalaire polymérique pour un vitrage feuilleté, destiné à résister à des efforts prédéterminés, qui comporte au moins un substrat à fonction verrière d'épaisseur donnée (eg) associé de manière solidaire avec 25 l'intercalaire, caractérisé en ce que l'épaisseur de l'intercalaire est supérieure ou égale à une valeur d'épaisseur d'intercalaire minimale requise (ei_min), dans une limite de 20% au-dessus de cette valeur, où la combinaison (eg, ei-min) de l'épaisseur de substrat donnée et de l'épaisseur d'intercalaire minimale requise correspond à une valeur (Jc_min) de résistance à la déchirure 30 d'intercalaire minimale requise pour qu'un vitrage feuilleté quelconque résiste auxdits efforts prédéterminés. 20. Intercalaire en PVB selon la revendication 19 pour un vitrage feuilleté destiné à résister aux efforts correspondant à la classe 1 B1 de lanorme EN 12600, cet intercalaire ayant une épaisseur e; telle que 0,5 mm e; 0,74 mm. 21. Intercalaire en PVB selon la revendication 19 pour un vitrage feuilleté destiné à résister aux efforts correspondant à la classe 2B2 de la norme EN 12600, cet intercalaire ayant une épaisseur e; telle que 0,25 mm e; 0,36 mm. 22. Intercalaire en PVB selon la revendication 19 pour un vitrage feuilleté destiné à résister aux efforts correspondant à la norme R43, cet intercalaire ayant une épaisseur e; telle que 0,4 mm e;